(57)【要約】【課題】印刷基材の所定領域に剥離層と隠蔽性スクラッチ層を有するスクラッチ印刷物として、密着性を保持しながら、スムースなスクラッチ性を長期にわたり維持し、耐摩擦性、光劣化が防止されるスクラッチ印刷物の提供。【解決手段】少なくとも印刷基材の所定領域に剥離層と該剥離層上に隠蔽性スクラッチ層とを有するスクラッチ印刷物において、前記剥離層が、エポキシアクリレートと、単官能（メタ）アクリレートおよび／または多官能（メタ）アクリレートと、スチレンアクリル系樹脂と、光重合開始剤とを主成分とし、シリコーンアクリレートおよび／またはシリコーンオイル０．１〜５質量％を含有するインキから形成され、前記隠蔽性スクラッチ層が、酢酸ビニルを２０〜９０質量％含有するエチレン−酢酸ビニル共重合体１０〜９０質量％と隠蔽顔料５〜６０質量％とを含有するインキから形成されているスクラッチ印刷物。【選択図】  なし【特許請求の範囲】
【請求項１】
少なくとも印刷基材の所定領域に剥離層と該剥離層上に隠蔽性スクラッチ層とを有するスクラッチ印刷物において、前記剥離層が、エポキシアクリレート（以下「樹脂Ａ」という）と、単官能（メタ）アクリレートおよび／または多官能（メタ）アクリレート（以下「樹脂Ｂ」という）と、スチレンアクリル系樹脂（以下「樹脂Ｃ」という）と、光重合開始剤とを主成分とし、シリコーンアクリレートおよび／またはシリコーンオイル（以下「樹脂Ｄ」という）０．１〜５質量％を含有するインキから形成され、前記隠蔽性スクラッチ層が、酢酸ビニルを２０〜９０質量％含有するエチレン−酢酸ビニル共重合体（以下「樹脂Ｅ」という）１０〜９０質量％と隠蔽顔料５〜６０質量％とを含有するインキから形成されていることを特徴とするスクラッチ印刷物。
【請求項２】
前記剥離層用インキが、重量平均分子量４００〜１，０００の「樹脂Ａ」５〜２０質量％と、「樹脂Ｂ」６０〜８０質量％と、重量平均分子量１０，０００〜３０，０００の「樹脂Ｃ」５〜２０質量％と、１分子当たり６〜８個のアクリロイル基を有するシリコンアクリレート（以下「樹脂Ｆ」という）０．５〜２質量％および光重合開始剤を主成分とする請求項１に記載の印刷物。
【請求項３】
前記隠蔽性スクラッチ層用インキが、酢酸ビニルを４０〜８５質量％含有する「樹脂Ｅ」４０〜６０質量％と隠蔽顔料を５〜４０質量％含有する請求項１または２に記載の印刷物。
【請求項４】
前記隠蔽顔料が、カーボンブラック、アルミニウム粉およびアルミペーストから選ばれる少なくとも１種である請求項１または３に記載の印刷物。
【請求項５】
前記スクラッチ印刷物がさらに偽造防止印刷層を有し、該印刷層が、「樹脂Ｃ」水溶液（固形分３０〜４０質量％）／スチレンマレイン酸樹脂（以下「樹脂Ｇ」という）水溶液（固形分３０〜４０質量％）混合物（質量比＝２／８〜８／２）３０〜５０質量％および蛍光顔料または蛍光ペースト２０〜６０質量％を含むインキから形成されている請求項１〜４の何れか１項に記載の印刷物。
【請求項６】
前記スクラッチ印刷物が、さらにアンカー層および保護層を有し、該アンカー層および保護層が、ガラス転移温度１５〜３５℃、酸価２０〜５０ｍｇＫＯＨ／ｇおよび平均粒子径３０〜１００ｎｍの「樹脂Ｃ」エマルジョン（固形分３０〜４０質量％）３０〜５０質量％および紫外線吸収剤１〜１０質量％を含むインキから形成され、前記保護層がガラス転移温度１５〜３５℃、酸価２０〜５０ｍｇＫＯＨ／ｇおよび平均粒子径３０〜１００ｎｍの「樹脂Ｃ」エマルジョン（固形分３０〜４０質量％）３０〜５０質量％を含むインキから形成されている請求項１〜５の何れか１項に記載の印刷物。
【請求項７】
前記スクラッチ印刷物がさらに白隠蔽層を有し、該白隠蔽層が、重量平均分子量４００〜１，０００の「樹脂Ａ」３〜１０質量％、「樹脂Ｂ」３０〜５０質量％、重量平均分子量１０，０００〜３０，０００の「樹脂Ｃ」５〜２０質量％、酸化チタン３０〜５０質量％および光重合開始剤４〜８質量％を含むインキから形成されている請求項１〜６の何れか１項に記載の印刷物。
【請求項８】
前記スクラッチ印刷物がさらにオーバーコート層（以下「ＯＰ層」という）を有し、該「ＯＰ層」が、重量平均分子量４００〜１，０００の「樹脂Ａ」５〜２０質量％、「樹脂Ｂ」６０〜８０質量％、「樹脂Ｄ」０．１〜５質量％および光重合開始剤４〜８質量％を含むインキから形成されている請求項１〜７の何れか１項に記載の印刷物。
【請求項９】
前記スクラッチ印刷物がさらに偽造防止印刷層を有し、該偽造防止印刷層が、重量平均分子量４００〜１，０００の「樹脂Ａ」５〜２０質量％、「樹脂Ｂ」６０〜８０質量％、「樹脂Ｄ」０．１〜５質量％、光重合開始剤４〜８質量％および蛍光体および／または蛍光増白剤１〜１０質量％を含むインキから形成されている請求項１〜８の何れか１項に記載の印刷物。
【請求項１０】
前記スクラッチ印刷物がさらに印刷基材の裏面に偽造防止印刷層を有し、該偽造防止印刷層が、重量平均分子量４００〜１，０００の「樹脂Ａ」５〜２０質量％、「樹脂Ｂ」６０〜８０質量％、「樹脂Ｄ」０．１〜５質量％、光重合開始剤４〜８質量％および芳香族系ヘテロ環誘導体１〜１０質量％を含むインキから形成されている請求項１〜９の何れか１項に記載の印刷物。
【請求項１１】
前記請求項８〜１０の何れか１項における「樹脂Ｄ」中のシリコーンアクリレートが、「樹脂Ｆ」である請求項１〜１０の何れか１項に記載の印刷物。
【発明の詳細な説明】
【技術分野】
【０００１】
本発明は、スクラッチ印刷物に関し、詳しくは、印刷基材の所定領域に剥離層と隠蔽性スクラッチ層を有するスクラッチ印刷物であり、密着性を保持しながら、スムースなスクラッチ性を長期にわたり維持し、耐磨耗性、光劣化防止性を備えたスクラッチ印刷物に関する。
【背景技術】
【０００２】
従来、印刷基材の所定領域に剥離層と剥離層上に形成された隠蔽性スクラッチ層を有し、機密情報データと、偽造防止印刷が施されたスクラッチ印刷物が知られている。これらの印刷物は、隠蔽性スクラッチ層をコインや爪などによって擦って剥離することによって剥離層の下に形成されている機密情報データを確認する印刷物として利用されている。さらに、上記の印刷物の所定領域には、印刷物が簡単に偽造されないように、目視では簡単に見分けがつかない蛍光パターン印刷層が施されている。
【０００３】
上記印刷物の剥離層と剥離層上に形成された隠蔽性スクラッチ層は、流通段階における印刷物同士の擦れや、印刷物の取扱における衝撃、摩擦などによって容易に剥離してはならず、また、剥離層上の隠蔽性スクラッチ層はコインや爪などによって擦って剥離することによって剥離層の下に形成されている機密情報データを確認する場合に、スムースなスクラッチ性による剥離が要求される。また、長期の印刷物の保管において、剥離層上から隠蔽性スクラッチ層が劣化しない温度、湿度などの外気条件や手脂などに対する耐性を有するスクラッチ層が要望される。このように、剥離層と隠蔽性スクラッチ層とが密着性を確保しながらスムースなスクラッチ性を長期にわたって維持させる必要がある。
【０００４】
従来、上記の隠蔽性スクラッチ層としては、ＳＢＲ、ＮＢＲなどの合成ゴム系樹脂にアルミニウム粉などの顔料を混練したインキを使用している。これらのインキを使用したスクラッチ層は、スクラッチして剥離層面から隠蔽性スクラッチ層を剥離する時にスクラッチ被膜が粘りがあり、柔らかくまた剥離した被膜がばさばさした状態で削りカスが散らばるなど剥離性が悪く、かつコインなどで削った場合にコインなどに付着して削りにくいなどの問題がある。また、スクラッチ層の被膜が柔らかいために長期の印刷物の保管においてスクラッチ層にキズが付き易く、十分な機密情報データの隠蔽ができない。また、スクラッチ層上の印刷適性もよくない。
【０００５】
上記の様な課題を解決するために、スクラッチ隠蔽層付情報媒体（特許文献１）においてスクラッチ隠蔽層用のインキが提案されている。しかしながら、特許文献１に開示のインキは、スチレンアクリル系樹脂および／またはウレタン系樹脂を主成分としているために、剥離層との剥離性は易剥離性を示すが、逆に、剥離層との密着性が弱くなるために、流通段階における印刷物同士の擦れや、印刷物の取扱における衝撃、摩擦などによって容易に剥離する危険性がある。
【０００６】
【特許文献１】特開２００３−１９１６７２公報
【発明の開示】
【発明が解決しようとする課題】
【０００７】
従って、本発明の目的は、印刷基材の所定領域に剥離層と隠蔽性スクラッチ層を有するスクラッチ印刷物として、密着性を保持しながら、スムースなスクラッチ性を長期にわたり維持し、耐摩擦性、光劣化が防止されるスクラッチ印刷物を提供することである。
【課題を解決するための手段】
【０００８】
上記の目的は以下の本発明によって達成される。すなわち、本発明は、少なくとも印刷基材の所定領域に剥離層と該剥離層上に隠蔽性スクラッチ層とを有するスクラッチ印刷物において、前記剥離層が、エポキシアクリレート（以下「樹脂Ａ」という）と、単官能（メタ）アクリレートおよび／または多官能（メタ）アクリレート（以下「樹脂Ｂ」という）と、スチレンアクリル系樹脂（以下「樹脂Ｃ」という）と、光重合開始剤とを主成分とし、シリコーンアクリレートおよび／またはシリコーンオイル（以下「樹脂Ｄ」という）０．１〜５質量％を含有するインキから形成され、前記隠蔽性スクラッチ層が、酢酸ビニルを２０〜９０質量％含有するエチレン−酢酸ビニル共重合体（以下「樹脂Ｅ」という）１０〜９０質量％と隠蔽顔料５〜６０質量％とを含有するインキから形成されていることを特徴とするスクラッチ印刷物を提供する。
【０００９】
本発明者は、前記課題を解決すべく鋭意検討した結果、上記の印刷物が、密着性を保持しながら、スムースなスクラッチ性を長期にわたり維持し、また、耐摩擦性と光劣化防止性が優れたスクラッチ印刷物であることを見いだした。
【発明の効果】
【００１０】
本発明によれば、印刷基材の所定領域に特定のインキからなる剥離層と隠蔽性スクラッチ層を有するスクラッチ印刷物が、密着性を保持しながら、スムースなスクラッチ性を長期にわたり維持し、耐摩擦性および偽造防止印刷層の光劣化が防止される耐久性の優れたスクラッチ印刷物が提供される。
【発明を実施するための最良の形態】
【００１１】
次に発明を実施するための最良の形態を挙げて、本発明をさらに詳しく説明する。本発明を特徴づける剥離層は、「樹脂Ａ」と、「樹脂Ｂ」と、「樹脂Ｃ」と光重合開始剤とを主成分とし、該主成分に「樹脂Ｄ」０．１〜５質量％を含有するインキから形成されている。上記の「樹脂Ｄ」の含有量が上記上限を超える場合には、得られる剥離層上に形成される隠蔽性スクラッチ層の密着性が低下して、スクラッチ印刷物の長期保管や取扱において隠蔽性スクラッチ層が剥離したり、キズが付き易くなり剥離層の下側に印刷されている機密情報データの保持ができない。一方、「樹脂Ｄ」の含有量が上記下限未満の場合には、剥離層上に形成される隠蔽性スクラッチ層の密着性が強過ぎてスクラッチ層をコインや爪などで擦って剥離層の下側に印刷されている機密情報データを開示する時にスムースなスクラッチ剥離性が得られない。
【００１２】
上記の「樹脂Ａ」は、公知のプレポリマーの「樹脂Ａ」、例えば、エポキシ樹脂のエポキシ基をアクリル酸でエステル化したアクリロイル基を有するビスフェノール型、ノボラック型、脂環系など、好ましくは重量平均分子量が４００〜１，０００の「樹脂Ａ」が挙げられる。上記の「樹脂Ａ」としては、例えば、重量平均分子量４００〜１，０００のビスフェノールＡ型の「樹脂Ａ」などが挙げられる。
【００１３】
また、前記「樹脂Ｂ」において、上記の単官能（メタ）アクリレート（「（メタ）アクリレート」とは、アクリレートおよびメタクリレートの双方を意味する）としては、例えば、メチル−、エチル−、ブチル−、シクロヘキシル−、メトキシエチル−、ステアリル−、カルビトール−、グリシジル−、アリル−、イソオクチル−、２−ヒドロキシエチル−、２−ビロキシプロピル−、２−エチルヘキシル−、またはジメチルアミノエチル−（メタ）アクリレートなどが挙げられる。
【００１４】
また、前記「樹脂Ｂ」において、上記の多官能（メタ）アクリレートとしては、例えば、１，３−ブタンジオールジ−、１，４−ブタンジオールジ−、１，６−ヘキサンジオールジ−、エチレンオキサイド変性ビスフェノールＡジ−、１，９−ノナンジオールジ−、トリメチロールプロパントリ−、ネオペンチルグリコールジ−、ペンタエリスリトールテトラ−、またはトリプロピレングリコールジ−（メタ）アクリレートなど、好ましくはエチレンオキサイド変性ビスフェノールＡジ−（メタ）アクリレートが挙げられる。
【００１５】
また、上記の「樹脂Ｃ」は、スチレンと（メタ）アクリル酸、（メタ）アクリル酸エステル、（メタ）アクリルアミド誘導体などの共重合体である。好ましくは、スチレンとメチル−、ジメチルアミノエチル−、２−エチルヘキシル−アクリレートなどとの共重合体で、重量平均分子量１０，０００〜３０，０００のものが好ましく使用される。
【００１６】
また、上記の光重合開始剤としては、公知の光重合開始剤、例えば、２−ヒドロキシ−２−メチル−１−フェニルプロパン−１−オン、２，４，６−トリメチルベンゾフェノン、４−メチルベンゾフェノン、４−フェニルベンゾフェノン、２，２−ジメトキシ−１，２−ジフェニルエタノン、ベンジルジメチルケタル、１−ヒドロキシ−シクロヘキシルフェニルケトン、２−ヒドロキシ−２−ジメトキシ−１−フェニルプロパン−１−オンなど、好ましくは４−メチルベンゾフェノン、４−フェニルベンゾフェノン、２，４，６−トリメチルベンゾフェノンなどのベンゾフェノン誘導体が挙げられる。
【００１７】
また、前記「樹脂Ｄ」において、シリコーンオイルとしては、例えば、ジメチルシリコーンオイル、メチルフェニルシリコーンオイル、メチルハイドロジェンシリコーンオイルおよびフッ素変性シリコーンオイルなどの変性シリコーンオイルなど、また、シリコーンアクリレートとしては、例えば、γ−メタクロキシプロピルトリメトキシシラン、γ−メタクロキシプロピルトリエトキシシラン、γ−アクリロキシプロピルエトキシシラン、γ−メタクロキシプロピルトリヒドロキシシランなど化合物中にアルコキシシラン構造およびアクリル構造を有するものやアクリロイル基を有するシリコーンで紫外線で硬化するシリコーンアクリレートなど、好ましくは１分子当たり６〜８個のアクリロイル基を有するシリコンアクリレート（以下「樹脂Ｆ」という）が挙げられる。
【００１８】
前記インキは、構成成分である上記の「樹脂Ａ」と、「樹脂Ｂ」と、「樹脂Ｃ」と光重合開始剤の各々を適宜に配合して、「樹脂Ｄ」を０．１〜５質量％添加して調製するが、好ましくは重量平均分子量４００〜１，０００の「樹脂Ａ」５〜２０質量％と、「樹脂Ｂ」６０〜８０質量％と、重量平均分子量１０，０００〜３０，０００の「樹脂Ｃ」５〜２０質量％と、「樹脂Ｆ」０．５〜２質量％および光重合開始剤４〜８質量％を主成分として調製する。
【００１９】
また、本発明を特徴づける前記隠蔽性スクラッチ層は、酢酸ビニルを２０〜９０質量％含有するエチレン−酢酸ビニル共重合体（以下「樹脂Ｅ」という）１０〜９０質量％を主成分とし、該主成分に隠蔽顔料を５〜６０質量％含有するインキから形成され、好ましくは酢酸ビニルを４０〜８５質量％含有する「樹脂Ｅ」４０〜６０質量％を主成分として隠蔽顔料を５〜４０質量％含有するインキから形成されている。上記の酢酸ビニル量が多過ぎると隠蔽性スクラッチ層をコインなどで削る際に、剥離性が低下して削りにくく、一方、酢酸ビニル量が少な過ぎると、前記剥離層への密着性が低下して長期保管や、取扱において隠蔽性スクラッチ層がキズやコスレなどによって剥離して機密情報データが開示される危険性がある。
【００２０】
また、上記の隠蔽顔料は、機密情報データ層を隠蔽できる顔料であれば特に限定するものではないが、好ましくはカーボンブラック、アルミニウム粉、アルミペーストから選ばれる少なくとも１種であるものが挙げられる。該顔料の上記の「樹脂Ｅ」を主成分とする組成物に対する配合割合が、上記上限を超える場合には得られる隠蔽性スクラッチ層の剥離層への密着性が低下する。一方、上記顔料の配合割合が上記下限未満の場合には隠蔽性が低下する。
【００２１】
また、本発明では、前記スクラッチ印刷物がさらに偽造防止印刷層を有することができる。上記の偽造防止印刷層は、「樹脂Ｃ」水溶液（固形分３０〜４０質量％）／スチレンマレイン酸樹脂（以下「樹脂Ｇ」という）水溶液（固形分３０〜４０質量％）混合物（質量比２〜８／８〜２）３０〜５０質量％および蛍光顔料または蛍光ペースト２０〜６０質量％を主成分とするインキから形成される。好ましくは「樹脂Ｃ」水溶液（固形分３０質量％）／「樹脂Ｇ」水溶液（固形分３０質量％）混合物（質量比４〜６／６〜４）３０〜４０質量％、蛍光顔料または蛍光ペースト４５〜５５質量％を含有しているインキから形成されている。上記のインキは、上記の「樹脂Ｇ」水溶液を「樹脂Ｃ」水溶液に配合することにより、偽造防止用の彩文状パターンなどの細かい細線パターンの印刷適性の向上する。上記の「樹脂Ｇ」の配合量が、上記上限を超えてもそれ以上の細線の印刷適性の向上は得られない。一方、「樹脂Ｇ」の配合量が上記下限未満の場合には、彩文状などの細かい細線パターンの印刷適性が低下する。なお、上記の偽造防止印刷層は、好ましくは彩文状パターンなどの印刷を剥離層の下側に印刷する。なお、上記の蛍光顔料または蛍光ペーストは、光の照射のみで発光する公知の蛍光顔料または蛍光ペーストが挙げられる。
【００２２】
また、本発明では、前記スクラッチ印刷物がさらにアンカー層および保護層を有することができる。上記のアンカー層および保護層は、ガラス転移温度が１５〜３５℃、酸価が２０〜５０ｍｇＫＯＨ／ｇ、および平均粒子径が３０〜１００ｎｍである「樹脂Ｃ」エマルジョン（固形分３０〜４０質量％）を３０〜５０質量％および紫外線吸収剤１〜１０質量％を主成分とするインキから形成されている。なお、インキは、上記の紫外線吸収剤を含有しなくても使用することができる。
【００２３】
上記のアンカー層は、印刷基材上に印刷されている前記偽造防止印刷層の紫外線劣化防止と、該アンカー層上に印刷される可変機密情報データ層の密着性向上を目的としている。上記の「樹脂Ｃ」エマルジョンの配合量が多過ぎても、それ以上の耐摩擦性向上効果は得られない。一方、上記の配合量が少な過ぎると、耐摩擦性やアンカー層上に印刷される可変機密情報データ層の密着性が低下する。紫外線吸収剤の配合量が少な過ぎる場合には耐光強度が低下し、偽造防止印刷層の紫外線劣化防止効果が得られない。一方、多過ぎてもそれ以上の効果は得られない。
【００２４】
また、上記の保護層は、可変機密情報データ層を保護するための保護層の形成と、該保護層上に設けられる前記剥離層との良好な密着性を得ることを目的としている。上記の「樹脂Ｃ」エマルジョンの配合量が多過ぎる場合には、コーティング適性が低下する。一方、上記の配合量が少な過ぎる場合には十分な塗膜の厚みが得られず可変機密情報データ層を十分に保護することができない。また、上記のガラス転移温度が高すぎる場合および低過ぎる場合には、剥離層との密着性が低下する。また、酸価が高すぎる場合も剥離層との密着性が低下する。
【００２５】
上記の紫外線吸収剤としては、例えば、ベンゾトリアゾール系、ベンゾフェノン系、シュウ酸アニリド系、シアノアクリレート系、ｐ−アミノ安息香酸のエステル類などおよびそれらの混合物など、好ましくはベンゾトリアゾール系が挙げられる。
【００２６】
また、本発明では、前記スクラッチ印刷物がさらに白隠蔽層を有することができる。該白隠蔽層は、重量平均分子量４００〜１，０００の「樹脂Ａ」３〜１０質量％、「樹脂Ｂ」３０〜５０質量％、重量平均分子量１０，０００〜３０，０００の「樹脂Ｃ」５〜２０質量％、酸化チタンを３０〜５０質量％および光重合開始剤４〜８質量％を含有するインキから形成されている。
【００２７】
上記の白隠蔽層は、前記隠蔽性スクラッチ層の上に密着性とレベリング性が良い白色隠蔽層を形成し、該層の上に印刷されるインキの印刷適性と、印刷物の外観を向上させることを目的として使用される。上記のインキは、有機溶剤中にインキ被膜成分を分散させたものに比べて、インキ中の溶剤蒸発に伴う粘度変化がなく均一な塗膜が形成されるために均一な白色の隠蔽層が形成される。上記の「樹脂Ａ」および「樹脂Ｃ」の重量平均分子量が高すぎると、隠蔽性スクラッチ層へのレベリング性が低下して、その上に印刷されるインキの印刷適性が低下する。一方、重量平均分子量が低過ぎると、被膜形成性が低下する。
【００２８】
また、本発明では、前記スクラッチ印刷物がさらにオーバーコート層（以下「ＯＰ層」という）を有することができる。該「ＯＰ層」は、重量平均分子量４００〜１，０００の「樹脂Ａ」５〜２０質量％、「樹脂Ｂ」６０〜８０質量％、「樹脂Ｄ」０．１〜５質量％および光重合開始剤４〜８質量％を含むインキから形成されている。
【００２９】
また、本発明では、前記スクラッチ印刷物がさらに偽造防止印刷層を有することができる。該偽造防止印刷層は、重量平均分子量４００〜１，０００の「樹脂Ａ」５〜２０質量％、「樹脂Ｂ」６０〜８０質量％、「樹脂Ｄ」０．１〜５質量％、光重合開始剤４〜８質量％および蛍光体および／または蛍光増白剤１〜１０質量％を主成分とするインキから形成されている。
【００３０】
また、本発明では、前記スクラッチ印刷物がさらに印刷基材の裏面に偽造防止印刷層を有することができる。該偽造防止印刷層は、重量平均分子量４００〜１，０００の「樹脂Ａ」５〜２０質量％、「樹脂Ｂ」６０〜８０質量％、「樹脂Ｄ」０．１〜５質量％、光重合開始剤４〜８質量％および芳香族系ヘテロ環誘導体１〜１０質量％を含むインキから形成されている。
【００３１】
上記の「樹脂Ａ」としては、前記公知の重量平均分子量が４００〜１，０００のプレポリマーの「樹脂Ａ」など、好ましくはビスフェノールＡ型の「樹脂Ａ」が挙げられる。
【００３２】
また、上記の「樹脂Ｂ」としては、前記メチル−、メトキシエチル−、１，３−ブタンジオールジ−、１，６−ヘキサンジオールジ−、トリメチロールプロパントリ−（メタ）アクリレートなど単官能および／または多官能（メタ）アクリレートなど、好ましくはエチレンオキサイド変性ビスフェノールＡジ−アクリレートが挙げられる。
【００３３】
また、上記のＯＰ層、偽造防止印刷層および印刷基材の裏面の偽造防止印刷層を形成するインキ中の「樹脂Ｄ」としては、前記紫外線硬化性を有するアクリロイル基を有するシリコンアクリレートなど、好ましくは「樹脂Ｆ」が挙げられる。また、シリコーンオイルとしては、前記ジメチル、メチルフェニル、メチルハイドロジエンなどのシリコーンオイルなど、好ましくはポリジメチルシロキサンが挙げられる。なお、光重合開始剤としては、公知の紫外線重合開始剤など、好ましくはベンゾフェノン誘導体が挙げられる。
【００３４】
前記蛍光増白剤としては、公知の蛍光白色染料、例えば、ジアミノスチルベンジスルホン酸誘導体、イミダソール誘導体、クマリン誘導体など、好ましくはベンゾオキザゾリルチオフェンが挙げられる。また、前記蛍光体としては、紫外線、Ｘ線、陰極線、放射線、赤外線、電場などの刺激方法によって蛍光を発する、例えば、有機蛍光染料、ハロリン酸カルシウム、ＺｎＳ、Ｚｎ2ＳｉＯ4、アントラセン、テルフェニルなどが挙げられる。
【００３５】
また、本発明では、必要に応じて使用する前記インキ中に消泡剤を配合することができる。該消泡剤としては、例えば、シリコーン系、フッ化シリコーン、ポリアルキルビニルエーテル、ポリアクリル酸アルキル、高級脂肪酸金属セッケン、高級脂肪酸アシド、有機リン酸トリエステル、疎水性シリカなどが挙げられる。
【００３６】
本発明のスクラッチ印刷物の一例として、機密情報データと偽造防止印刷が施されたスクラッチ印刷例を挙げて説明する。上記の印刷は、通常の印刷手段である、オフセット印刷、フレキソ印刷、活版印刷、シルクスクリーン印刷、グラビア印刷など、好ましくはフレキソ印刷によって印刷することができる。まず、フレキソ印刷によって、上質紙の表面に順次、偽造防止印刷層用インキを使用して彩文印刷模様の偽造防止印刷層を形成し、該印刷層上にアンカー層用インキを使用してアンカー層を形成し、次に公知のインクジェットインキを使用してインクジェットプリンターにて可変機密情報データを印刷して可変機密情報データ層を形成し、該データ層の全面に保護層用インキを使用して保護層を形成し、次に保護層の上に剥離層用インキを使用して紫外線を照射しながら剥離層を形成し、該剥離層上に隠蔽性スクラッチ層用インキを使用して隠蔽性スクラッチ層を形成し、次に、該スクラッチ層上に白隠蔽層用インキを使用して紫外線を照射しながら白隠蔽層を形成し、該白隠蔽層上に公知のフレキソインキにて適宜の絵柄印刷層を形成し、次に、ＯＰ層用インキを使用して紫外線を照射しながら「ＯＰ層」を形成し、該「ＯＰ層」上に偽造防止印刷層用インキを使用して紫外線を照射しながら偽造防止印刷層を形成した。次に、上記の印刷された上質紙の裏面に公知のフレキソインキにて文字印刷を形成し、該印刷面上に偽造防止印刷層用インキを使用して紫外線を照射しながら偽造防止印刷層を形成しスクラッチ印刷物を調製した。なお、上記の剥離層用インキを使用した剥離層および隠蔽性スクラッチ層用インキを使用した隠蔽性スクラッチ層の形成の組み合わせ以外は、上記のスクラッチ印刷例に限定されるものではない。
【００３７】
なお、前記印刷基材としては、上質紙、コート紙などの紙類、合成紙、ポリエステルフィルム、ポリアミドフィルム、ポリ塩化ビニルフィルム、ポリカーボネートフィルム、ポリスチレンフィルム、ポリプロピレンフィルム、ポリエチレンフィルム、ポリアクリルフィルムなどのプラスチックフィルムが挙げられる。
【実施例】
【００３８】
次に実施例および比較例を挙げて本発明をさらに具体的に説明する。なお、文中「部」および「％」とあるのは質量基準である。なお、本発明は、下記の実施例に限定されるものではない。
（実施例１〜１２および比較例１〜１１）
下記の成分を均一に混合分散して実施例のスクラッチ印刷物用のインキ（ａ〜ｉ）および比較例のスクラッチ印刷物用のインキ（ｊ〜ｑ）を調製し、前記スクラッチ印刷物調製例に準じて、本発明のスクラッチ印刷物および比較例のスクラッチ印刷物を調製した。
【００３９】
［実施例１］（インキａ）剥離層用
下記の成分を均一に混合分散して剥離層用のインキａを調製した。
・「樹脂Ａ」（重量平均分子量５００、ビスフェノールＡ型の「樹脂Ａ」）
１０．０部
・「樹脂Ｂ」（エチレンオキサイド変性ビスフェノールＡジアクリレート）
７２．０部
・「樹脂Ｃ」（重量平均分子量１５，０００、スチレンとジメチルアミノエチル
メタクリレートとの共重合体）                                １０．０部
・シリコーンアクリレート（樹脂Ｆ）                              １．０部
・光重合開始剤（ベンゾフェノン誘導体）                          ６．０部
・ポリエチレンワックス                                          １．０部
【００４０】
［実施例２］（インキｂ）隠蔽性スクラッチ層用
下記の成分を均一に混合分散して隠蔽性スクラッチ層用のインキｂを調製した。
・「樹脂Ｅ」（酢酸ビニル量４０〜８５％）                      ２０．０部
・酢酸エチル                                                  ２８．０部
・ノルマルプロピルアセテート                                  ２４．０部
・ノルマルプロピルアルコール                                    ８．０部
・アルミペースト                                              ２０．０部
【００４１】
［実施例３］（インキｃ−１）偽造防止印刷層（Ａ−１）用
下記の成分を均一に混合分散して偽造防止印刷層（Ａ−１）用のインキｃ−１を調製した。
・「樹脂Ｃ」水溶液（固形分３０質量％）                        １８．０部
・「樹脂Ｇ」水溶液（固形分３０質量％）                        １８．０部
・水                                                            ９．０部
・プロピレングリコール                                          ２．０部
・炭酸カルシウム                                                ２．０部
・ポリエチレンワックス                                          １．０部
・消泡剤（シリコーン系消泡剤）                                  ０．１部
・蛍光カラーペースト                                          ５０．０部
【００４２】
［実施例４］（インキｃ−２）偽造防止印刷層（Ａ−２）用
下記の成分を均一に混合分散して偽造防止印刷層（Ａ−２）用のインキｃ−２を調製した。
・「樹脂Ｃ」水溶液（固形分３０質量％）                        １８．０部
・「樹脂Ｇ」水溶液（固形分３０質量％）                        １８．０部
・水                                                            ９．０部
・プロピレングリコール                                          ２．０部
・炭酸カルシウム                                                ２．０部
・着色用有機顔料（ナフトール系赤）                              ５．０部
・ポリエチレンワックス                                          １．０部
・消泡剤（シリコーン系消泡剤）                                  ０．１部
・蛍光カラーペースト                                          ４５．０部
【００４３】
［実施例５］（インキｄ）アンカー層（Ｂ）用
下記の成分を均一に混合分散してアンカー層（Ｂ）用のインキｄを調製した。
・「樹脂Ｃ」エマルジョン（ガラス転移温度１５〜３５℃、酸価２０〜５０ｍｇ
ＫＯＨ／ｇ、平均粒子径３０〜１００ｎｍ、固形分４０質量％）  ４０．０部
・水                                                          ５０．９部
・イソプロピルアルコール                                        ２．０部
・プロピレングリコール                                          １．０部
・ポリエチレンワックス                                          １．０部
・消泡剤（シリコーン系消泡剤）                                  ０．１部
・紫外線吸収剤（ベンゾトリアゾール系紫外線吸収剤）              ５．０部
【００４４】
［実施例６］（インキｅ−１）保護層（Ｃ−１）用
下記の成分を均一に混合分散して保護層（Ｃ−１）用のインキｅ−１を調製した。
・「樹脂Ｃ」エマルジョン（ガラス転移温度１５〜３５℃、酸価２０〜５０ｍｇ
ＫＯＨ／ｇ、平均粒子径３０〜１００ｎｍ、固形分４０質量％）  ４０．０部
・水                                                          ５５．９部
・イソプロピルアルコール                                        ２．０部
・プロピレングリコール                                          １．０部
・ポリエチレンワックス                                          １．０部
・消泡剤（シリコーン系消泡剤）                                  ０．１部
【００４５】
［実施例７］（インキｅ−２）保護層（Ｃ−２）用
下記の成分を均一に混合分散して保護層（Ｃ−２）用のインキｅ−２を調製した。
・「樹脂Ｃ」エマルジョン（ガラス転移温度１５〜３５℃、酸価２０〜５０ｍｇ
ＫＯＨ／ｇ、平均粒子径３０〜１００ｎｍ、固形分４０質量％）  ４０．０部
・水                                                          ５０．９部
・イソプロピルアルコール                                        ２．０部
・プロピレングリコール                                          １．０部
・ポリエチレンワックス                                          １．０部
・紫外線吸収剤（ベンゾトリアゾール系紫外線吸収剤）              ５．０部
・消泡剤（シリコーン系消泡剤）                                  ０．１部
【００４６】
［実施例８］（インキｆ）白隠蔽層（Ｄ）用
下記の成分を均一に混合分散して白隠蔽層（Ｄ）用のインキｆを調製した。
・「樹脂Ａ」（重量平均分子量５００、ビスフェノールＡ型「樹脂Ａ」）
５．０部
・「樹脂Ｂ」（１，９−ノナンジオールジアクリレート）          ３８．０部
・「樹脂Ｃ」（重量平均分子量１５，０００、ジメチルアミノエチルメタクリレ
ートとスチレンとの共重合体）                                １０．０部
・光重合開始剤（アセトフェノン系）                              ６．０部
・ポリエチレンワックス                                          １．０部
・酸化チタン                                                  ４０．０部
【００４７】
［実施例９］（インキｇ）「ＯＰ層」（Ｅ）用
下記の成分を均一に混合分散して「ＯＰ層」（Ｅ）用のインキｇを調製した。
・「樹脂Ｂ」（エチレンオキサイド変性ビスフェノールＡジアクリレート）
７７．０部
・「樹脂Ａ」（重量平均分子量５００、ビスフェノールＡ型「樹脂Ａ」）
１３．０部
・「樹脂Ｆ」（１分子当たり６〜８個のアクリロイル基を有するシリコーンアク
リレート）                                                    ２．０部
・光重合開始剤（ベンゾフェノン誘導体）                          ６．０部
・ポリエチレンワックス                                          ２．０部
【００４８】
［実施例１０］（インキｈ−１）偽造防止印刷層（Ｆ−１）用
下記の成分を均一に混合分散して偽造防止印刷層（Ｆ−１）のインキｈ−１を調製した。
・「樹脂Ｂ」（エチレンオキサイド変性ビスフェノールＡジアクリレート）
７５．０部
・「樹脂Ａ」（重量平均分子量５００、ビスフェノールＡ型「樹脂Ａ」）
１０．０部
・シリコーンアクリレート（「樹脂Ｆ」）                          ２．０部
・光重合開始剤（ベンゾフェノン誘導体）                          ６．０部
・ポリエチレンワックス                                          ２．０部
・蛍光増白剤（ベンゾオキザゾリルチオフェン）                    ５．０部
【００４９】
［実施例１１］（インキｈ−２）偽造防止印刷層（Ｆ−２）用
実施例１０におけるエチレンオキサイド変性ビスフェノールＡジアクリレートの配合を７６部に、シリコーンアクリレートをシリコンオイル（ポリジメチルシロキサン）１部に替える以外は実施例１０と同様にして偽造防止印刷層（Ｆ−２）用のインキｈ−２を調製した。
【００５０】
［実施例１２］（インキｉ）偽造防止印刷層（Ｇ）用
実施例１０における蛍光増白剤を蛍光体（芳香族系ヘテロ環誘導体）に替える以外は実施例１０と同様にして印刷基材の裏面用の偽造防止印刷層（Ｇ）用のインキｉを調製した。
【００５１】
［比較例１］（インキｊ）隠蔽性スクラッチ層用
下記成分を均一に混合分散して隠蔽性スクラッチ層用の比較例のインキｊを調製した。
・スチレンブタジエンゴム                                      １０．０部
・酢酸エチル                                                  ３８．０部
・ノルマルプロピルアセテート                                  ２４．０部
・プロピレングリコールモノメチルエーテルアセテート              ８．０部
・アルミペースト                                              ２０．０部
【００５２】
［比較例２］（インキｋ−１）偽造防止印刷層（Ｒ−１）用
実施例３における「樹脂Ｇ」水溶液を「樹脂Ｃ」エマルジョン（固形分５０％）に替える以外は実施例３と同様にして比較例の偽造防止印刷層（Ｒ−１）用のインキｋ−１を調製した。
【００５３】
［比較例３］（インキｋ−２）偽造防止印刷層（Ｒ−２）用
実施例４における「樹脂Ｇ」水溶液を「樹脂Ｃ」エマルジョン（固形分５０％）に替える以外は実施例４と同様にして比較例の偽造防止印刷層（Ｒ−２）用のインキｋ−２を調製した。
【００５４】
［比較例４］（インキｌ−１）アンカー層（Ｓ−１）用
実施例５における「樹脂Ｃ」エマルジョンの配合量を４５．０部にし、紫外線吸収剤を配合しない以外は実施例５と同様にして比較例のアンカー層（Ｓ−１）用のインキｌ−１を調製した。
【００５５】
［比較例５］（インキｌ−２）アンカー層（Ｓ−２）用
実施例５における「樹脂Ｃ」エマルジョンの配合量を２０．０部にし、「樹脂Ｃ」水溶液（固形分３０％）を２５．０部配合し、紫外線吸収剤を配合しない以外は実施例５と同様にして比較例のアンカー層（Ｓ−２）用のインキｌ−２を調製した。
【００５６】
［比較例６］（インキｍ−１）保護層（Ｔ−１）用
実施例６において、「樹脂Ｃ」エマルジョンをガラス転移温度９０℃、酸価３０ｍｇＫＯＨ／ｇおよび固形分４０％である「樹脂Ｃ」エマルジョンに替える以外は実施例６と同様にして比較例の保護層（Ｔ−１）用のインキｍ−１を調製した。
【００５７】
［比較例７］（インキｍ−２）保護層（Ｔ−２）用
実施例６において、「樹脂Ｃ」エマルジョンをガラス転移温度０℃、酸価１００ｍｇＫＯＨ／ｇおよび固形分４０％である「樹脂Ｃ」エマルジョンに替える以外は実施例６と同様にして比較例の保護層（Ｔ−２）用のインキｍ−２を調製した。
【００５８】
［比較例８］（インキｎ）白隠蔽層（Ｕ）用
下記の成分を均一に混練して比較例の白隠蔽層（Ｕ）用のインキｎを調製した。
・スチレンブタジエンゴム                                      １０．０部
・酢酸エチル                                                  ３０．０部
・ノルマルプロピルアセテート                                  ２０．０部
・ポリメチルアセテート                                        ２０．０部
・酸化チタン                                                  ３５．０部
【００５９】
［比較例９］（インキｏ）「ＯＰ層」（Ｖ）用
下記の成分を均一に混練して比較例の「ＯＰ層」（Ｖ）用のインキｏを調製した。
・アクリレートモノマー（１，６−ヘキサンジオールジアクリレート）
７５．０部
・ポリエステルアクリレート                                    １７．０部
・光重合開始剤（ベンゾフェノン誘導体）                          ６．０部
・ポリエチレンワックス                                          ２．０部
【００６０】
［比較例１０］（インキｐ）偽造防止印刷層（Ｗ）用
下記の成分を均一に混練して比較例の偽造防止印刷層（Ｗ）用のインキｐを調製した。
・アクリレートモノマー（１，６−ヘキサンジオールジアクリレート）
７０．０部
・ポリエステルアクリレート                                    １７．０部
・光重合開始剤（ベンゾフェノン誘導体）                          ６．０部
・ポリエチレンワックス                                          ２．０部
・蛍光増白剤（ベンゾオキザゾリルチオフェン）                    ５．０部
【００６１】
［比較例１１］（インキｑ）偽造防止印刷層（Ｘ）用
比較例１０における蛍光増白剤を芳香族系ヘテロ環誘導体に替える以外は比較例１０と同様にして比較例の印刷基材の裏面用の偽造防止印刷層（Ｘ）用のインキｑを調製した。
【００６２】
上記で得られた各々のインキを使用して調製されたスクラッチ印刷物の隠蔽性スクラッチ層、偽造防止印刷層、アンカー層、保護層、白隠蔽層および「ＯＰ層」の物性に関して下記の方法で評価した。
【００６３】
［隠蔽性スクラッチ層］
隠蔽性スクラッチ層の剥離層への転移性、スクラッチ性、耐油性および耐熱性に関して下記の方法で測定し評価した。評価結果を表１に示す。
（剥離層への転移性）
上記の隠蔽性スクラッチ層の剥離層への転移性の状況を下記の評価方法で評価した。
評価点：
◎：剥離層面に対してはじき現象などが認められず転移性良好である。
×：剥離層面に対してはじき現象が認められ転移性がよくない。
【００６４】
（スクラッチ性）
上記の剥離層上の隠蔽性スクラッチ層をコインで擦って剥離してスクラッチ性を下記の評価方法で評価した。
◎：スムースなスクラッチで容易に剥離できる。
△：スクラッチがやや重く剥離性が劣る。
×：スクラッチが重く剥離性が劣る。
【００６５】
（耐油性）
上記の剥離層上の隠蔽性スクラッチ層にサラダ油を滴下して２４時間放置後の被膜の膨潤状況を下記の評価方法で評価した。
◎：被膜の膨潤がまったく認められない。
△：被膜の膨潤がやや認められる。
×：被膜の膨潤が認められる。
【００６６】
（耐熱性）
上記の剥離層上の隠蔽性スクラッチ層を７０〜８０℃の雰囲気下に２４時間放置して、剥離層からの隠蔽性スクラッチ層の浮き現象を下記の評価方法で評価した。
◎：隠蔽性スクラッチ層の浮き現象がまったく認められない。
△：隠蔽性スクラッチ層の浮き現象がわずかに認められる。
×：隠蔽性スクラッチ層の浮き現象がかなり認められる。
【００６７】
［偽造防止印刷層］
偽造防止印刷層（Ａ）および比較例の偽造防止印刷層（Ｒ）の網点再現性（画像再現性）、耐摩擦性、耐光強度および被膜の再溶解性を下記の評価方法で評価した。評価結果を表２に示す。
（網点再現性）
印刷基材上のインキの転移状態を下記の評価基準にて評価した。
評価点：
◎：網点再現性が良く、細線が忠実に再現できる。
×：網点再現性が不十分で、細線の再現性が良くない。
【００６８】
（耐摩擦性）
学振型摩擦計にて２００ｇの過重をかけて５００回擦り、偽造防止印刷層の磨耗状態を下記の評価方法で評価した。
評価点：
◎：偽造防止印刷層の絵柄に擦りがほとんど認められない。
△：偽造防止印刷層の絵柄にわずかに擦りが認められる。
×：偽造防止印刷層の絵柄にかなり擦りが認められる。
【００６９】
（耐光強度）
偽造防止印刷層をフェドメーターにて１００時間照射して偽造防止印刷層の変色状態を下記の評価方法で評価した。
評価点：
◎：変色がまったく認められない。
△：変色がわずかに認められる。
×：変色がかなり認められる。
【００７０】
（再溶解性）
インキタンク中およびインキローラー上に付着したインキ被膜の使用溶剤による再溶解性の状態を下記の評価基準にて評価した。
評価点：
◎：インキ溶剤に対する再溶解性が良好である。
×：インキ溶剤に対する再溶解性がやや劣る。
【００７１】
［アンカー層］
アンカー層（Ｂ）および比較例のアンカー層（Ｓ）の可変情報データ用インキの受理性と、耐摩擦性および耐光強度について下記の方法にて評価した。評価結果を表３に示す。
（インキ受理性）
アンカー層に対する可変情報データ用インキの受理性を下記の評価基準にて評価した。
評価点：
◎：印刷かすれ、印刷汚れなど認められず、安定した可変情報データ用インキの受理性を有する。
△：印刷かすれがわずかに認められ、安定した可変情報データ用インキの受理性がやや劣る。
×：印刷かすれ、印刷汚れなどがかなり認められ、安定した可変情報データ用インキの受理性が得られない。
【００７２】
（耐摩擦性）
学振型摩擦計にて２００ｇの過重をかけて５００回擦り、アンカー層の磨耗状態を下記の評価方法で評価した。
評価点：
◎：アンカー層で覆われた偽造防止印刷層に擦りが認められない。
△：アンカー層で覆われた偽造防止印刷層にわずかに擦りが認められる。
×：アンカー層で覆われた偽造防止印刷層にかなり擦りが認められる。
【００７３】
（耐光強度）
アンカー層が設けられた偽造防止印刷層をフェドメーターにて１００時間照射して偽造防止印刷層の変色状態を下記の評価方法で評価した。
評価点：
◎：変色がまったく認められない。
×：変色がわずかに認められる。
【００７４】
［保護層］
保護層（Ｃ）および比較例の保護層（Ｔ）の剥離層との密着性、耐摩擦性および耐光強度について下記の評価方法で評価した。評価結果を表４に示す。
（剥離層との密着性）
保護層に印刷された剥離層を市販のセロハンテープを指で擦って密着させ、密着後４５度の角度で急激に剥離して保護層の剥離層への密着性を下記の評価方法で評価した。
評価点：
◎：剥離層との密着性が良好である。
×：剥離層との密着性がやや落ちる。
【００７５】
（耐摩擦性）
学振型摩擦計にて２００ｇの過重をかけて５００回擦り、保護層の磨耗状態を下記の評価方法で評価した。
評価点：
◎：保護層で覆われた可変機密情報データ層に擦りが認められない。
×：保護層で覆われた可変機密情報データ層にわずかに擦りが認められる。
【００７６】
（耐光強度）
保護層面をフェドメーターにて１００時間照射して偽造防止印刷層の変色状態を下記の評価方法で評価した。
評価点：
◎：変色がまったく認められない。
△：変色がわずかに認められる。
×：変色がかなり認められる。
【００７７】
［白隠蔽層］
白隠蔽層（Ｄ）および比較例の白隠蔽層（Ｕ）用インキの安定性および隠蔽性スクラッチ層に対するインキのレベリング性につき下記の評価方法で評価した。評価結果を表５に示す。
（インキの安定性）
◎：印刷時に著しいインキの粘度上昇やゲル化などの変化がまったく認められない。
×：印刷時に粘度上昇やゲル化などの変化が認められる。
【００７８】
（レベリング性）
白隠蔽層の隠蔽性スクラッチ層に対するレベリング性を下記の評価方法で評価した。
◎：隠蔽性スクラッチ層に対してレベリング性が良好で、隠蔽性スクラッチ層を均一に全体を隠蔽することができる。
×：隠蔽性スクラッチ層に対してレベリング性にむらがあり、隠蔽性スクラッチ層を完全に隠蔽することができない。
【００７９】
［「ＯＰ層」］
「ＯＰ層」（Ｅ）および比較例の「ＯＰ層」（Ｖ）の耐摩擦性につき下記の評価方法で評価した。評価結果を表６に示す。
（耐摩擦性）
学振型摩擦計にて２００ｇの過重をかけて５００回擦り、「ＯＰ層」の磨耗状態を下記の評価方法で評価した。
評価点：
◎：「ＯＰ層」で覆われた絵柄層に擦りが認められない。
×：「ＯＰ層」で覆われた絵柄層に層にわずかに擦りが認められる。
【００８０】
［偽造防止印刷層］
偽造防止印刷層（Ｆ）および比較例の偽造防止印刷層（Ｗ）の耐摩擦性につき下記の評価方法で評価した。評価結果を表６に示す。
（耐摩擦性）
学振型摩擦計にて２００ｇの過重をかけて５００回擦り、偽造防止印刷層の磨耗状態を下記の評価方法で評価した。
評価点：
◎：偽造防止印刷層の絵柄に擦りがほとんど認められない。
×：偽造防止印刷層の絵柄にわずかに擦りが認められる。
【００８１】
［偽造防止印刷層］
印刷基材の裏面に印刷された偽造防止印刷層（Ｇ）および比較例の偽造防止印刷層（Ｘ）の耐摩擦性につき下記の評価方法で評価した。評価結果を表６に示す。
（耐摩擦性）
学振型摩擦計にて２００ｇの過重をかけて５００回擦り、偽造防止印刷層の磨耗状態を下記の評価方法で評価した。
評価点：
◎：偽造防止印刷層の絵柄に擦りがほとんど認められない。
×：偽造防止印刷層の絵柄にわずかに擦りが認められる。
【００８２】
2005305781.tif 000002
【００８３】
2005305781.tif 000003
【００８４】
2005305781.tif 000004
【００８５】
2005305781.tif 000005
【００８６】
2005305781.tif 000006
【００８７】
2005305781.tif 000007
【００８８】
上記の評価結果から、本発明のスクラッチ印刷物は、密着性を保持しながら、スムースなスクラッチ性を長期にわたり維持し、耐磨耗性、光劣化防止および耐熱性や耐油性などの性能が優れたスクラッチ印刷物を与えることが実証されている。
【産業上の利用可能性】
【００８９】
本発明によれば、本発明のスクラッチ印刷物は、密着性を確保しながらスムースなスクラッチ性を長期にわたって維持でき、また、耐光強度、耐摩擦性、印刷適性および耐久性が優れていることから、抽選券や各種ゲームカードなどの機密情報データと偽造防止が施されたスクラッチ印刷物として有効に使用することができる。